СПОСОБ ПОЛУЧЕНИЯ МЕТАЛЛИЧЕСКОГО ЖЕЛЕЗА

1. Способ получения металлического железа из смеси сырьевых материалов, содержащей углеродсодержащий восстановитель и материал, содержащий оксид железа, включающий:
стадию определения целевой температуры формирования первичного расплавленного шлака, соответствующей заранее заданной целевой концентрации углерода в металлическом железе, с тем, что первичный расплавленный шлак, содержащий компонент пустой породы, невосстановленный оксид железа и зольный компонент углеродсодержащего восстановителя, первоначально образовывался в смеси сырьевых материалов при ее нагревании;
стадию приготовления смеси сырьевых материалов с формированием состава первичного расплавленного шлака соответственно целевой температуре; и
стадию нагревания смеси сырьевых материалов для восстановления и расплавления смеси сырьевых материалов и для образования первичного расплавленного шлака.
2. Способ по п.1,
в котором на стадии приготовления шлакообразующий компонент смешивают с материалом, содержащим оксид железа.
3. Способ по п.1,
в котором на стадии приготовления шлакообразующий компонент смешивают с углеродсодержащим восстановителем.
4. Способ по п.1,
в котором смесь сырьевых материалов содержит дополнительный сырьевой материал, и
на стадии приготовления шлакообразующий компонент смешивают с дополнительным сырьевым материалом.
5. Способ по п.1, дополнительно
включающий стадию введения добавки, содержащей шлакообразующий компонент, перед стадией нагревания.
6. Способ по п.1,
в котором на стадии нагревания добавляют шлакообразующее средство, содержащее шлакообразующий компонент.
7. Способ по любому из пп.1-6,
в котором целевую температуру определяют из многокомпонентной фазовой диаграммы, включающей компонент пустой породы, невосстановленный оксид железа, остающийся при восстановлении, и зольный компонент углеродсодержащего восстановителя.
8. Способ по любому из пп.1-6,
в котором взаимосвязь между температурой формирования первичного расплавленного шлака и концентрацией углерода в металлическом железе оценивают заблаговременно, и целевую температуру устанавливают в зависимости от заданной концентрации углерода в соответствии с указанной взаимосвязью.
9. Способ по любому из пп.1-6, дополнительно
включающий, перед стадией нагревания, стадию регулирования заданного содержания невосстановленного оксида железа в первичном расплавленном шлаке и расчета заданной степени восстановления материала, содержащего оксид железа, соответственно заданному содержанию,
в котором в стадии нагревания, пока степень восстановления материала, содержащего оксид железа, достигает заданной степени восстановления, регулируют профиль температуры нагревания или восстановительный потенциал, и одновременно выполняют нагревание.
10. Способ по любому из пп.1-6,
в котором, в стадии нагревания, нагревание выполняют, основываясь на температуре плавления шлака, содержащего невосстановленный при восстановлении оксид железа.